(57)【特許請求の範囲】
【請求項１】
少なくとも一方が透光性を有すると共に間隙をもって配置された一対の基板と、
前記一対の基板間に封入された分散媒と、
前記分散媒中に分散され、前記一対の基板間に形成された電界に応じて該分散媒中を泳動する泳動粒子群と、
前記一対の基板の対向面の少なくとも一方に設けられ、下記構成単位（Ａ）と下記構成単位（Ｂ）とを含む共重合体である高分子化合物を含んで構成された表面層と、
を有することを特徴とする表示媒体。
【化１】
0005234077.tif 000009
（前記構成単位（Ａ）及び（Ｂ）中、Ｘは、シリコーン鎖を含む基を表す。Ｒａ１、及びＲａ２は、それぞれ独立に水素原子、又はメチル基を表す。Ｒｂ２は、フッ素原子を有する有機基を表す。ｎ１、及びｎ２は、共重合体全体に対するそれぞれの構成単位のモル％を示し、０＜ｎ１＜５０、０＜ｎ２＜５０を表す。ｎは、１以上３以下の自然数を表す。）
【請求項２】
前記構成単位（Ａ）及び（Ｂ）中、Ｒｂ２は、−（ＣＨ２）ｍ１−（ＣＦ２）ｍ２−Ｒｂ２１（但し、ｍ１は０以上４以下の自然数を表す。ｍ２は０以上２０以下の自然数を表す。Ｒｂ２１は−ＣＨ２Ｆ基、−ＣＨＦ２基、又は−ＣＦ３基を表す。）を表す請求項１に記載の表示媒体。
【請求項３】
請求項１又は２に記載の表示媒体と、
前記一対の基板間に電圧を印加する電圧印加手段と、
を備えたことを特徴とする表示装置。
【発明の詳細な説明】
【技術分野】
【０００１】
本発明は、表示媒体、及び表示装置に関するものである。
【背景技術】
【０００２】
従来、繰り返し書き換えが行える表示媒体として、泳動粒子を用いた表示媒体が知られている（特許文献１〜７）。
これら表示媒体は、例えば一対の基板と、一対の基板間に形成された電界に応じて基板間を移動するように該基板間に封入された泳動粒子群と、を含んで構成されている。また、基板間には、粒子が基板内の特定の領域に偏るのを防ぐため等の理由により、基板間を複数のセルに仕切るための間隙部材が設けられる場合もある。
【先行技術文献】
【特許文献】
【０００３】
【特許文献１】国際公開第２００４／０７７１４０号パンフレット
【特許文献２】国際公開第２００４／０７９４４１号パンフレット
【特許文献３】特開２００３−１４０２０２号公報
【特許文献４】特開２００４−２７９６４７号公報
【特許文献５】特開２００５−２７５２１５号公報
【特許文献６】特開２００９−８６１３５号公報
【特許文献７】特開２００８−３１０００３号公報
【特許文献８】特許２７２９２９９号明細書
【発明の概要】
【発明が解決しようとする課題】
【０００４】
本発明の課題は、下記構成単位（Ａ）と下記構成単位（Ｂ）とを含む共重合体である高分子化合物を含んで構成された表面層を有さない場合に比べ、繰り返し表示を行っても、基板対向面に対する粒子の固着を抑制した表示媒体を提供することである。
【課題を解決するための手段】
【０００５】
上記課題は、以下の手段により解決される。
請求項１に係る発明は、
少なくとも一方が透光性を有すると共に間隙をもって配置された一対の基板と、
前記一対の基板間に封入された分散媒と、
前記分散媒中に分散され、前記一対の基板間に形成された電界に応じて該分散媒中を泳動する泳動粒子群と、
前記一対の基板の対向面の少なくとも一方に設けられ、下記構成単位（Ａ）と下記構成単位（Ｂ）とを含む共重合体である高分子化合物を含んで構成された表面層と、
を有することを特徴とする表示媒体。
【化１】
0005234077.tif 000002
（前記構成単位（Ａ）及び（Ｂ）中、Ｘは、シリコーン鎖を含む基を表す。Ｒａ１、及びＲａ２は、それぞれ独立に水素原子、又はメチル基を表す。Ｒｂ２は、フッ素原子を有する有機基を表す。ｎ１、及びｎ２は、共重合体全体に対するそれぞれの構成単位のモル％を示し、０＜ｎ１＜５０、０＜ｎ２＜５０を表す。ｎは、１以上３以下の自然数を表す。）
【０００６】
請求項２に係る発明は、
前記構成単位（Ａ）及び（Ｂ）中、Ｒｂ２は、−（ＣＨ２）ｍ１−（ＣＦ２）ｍ２−Ｒｂ２１（但し、ｍ１は０以上４以下の自然数を表す。ｍ２は０以上２０以下の自然数を表す。Ｒｂ２１は−ＣＨ２Ｆ基、−ＣＨＦ２基、又は−ＣＦ３基を表す。）を表す請求項１に記載の表示媒体。
【０００７】
請求項３に係る発明は、
請求項１又は２に記載の表示媒体と、
前記一対の基板間に電圧を印加する電圧印加手段と、
を備えたことを特徴とする表示装置。
【発明の効果】
【０００８】
請求項１、２に係る発明によれば、上記構成単位（Ａ）と上記構成単位（Ｂ）とを含む共重合体である高分子化合物を含んで構成された表面層を有さない場合に比べ、繰り返し表示を行っても、基板対向面に対する粒子の固着を抑制した表示媒体が提供できる。
請求項３に係る発明は、上記構成単位（Ａ）と上記構成単位（Ｂ）とを含む共重合体である高分子化合物を含んで構成された表面層を有さない表示媒体を適用した場合に比べ、繰り返し表示を行っても、表示媒体の基板対向面に対する粒子の固着を抑制した表示装置が提供される。
【図面の簡単な説明】
【０００９】
【図１】第１実施形態に係る表示装置の概略構成図である。
【図２】第１実施形態に係る表示装置の表示媒体の基板間に電圧を印加したときの泳動粒子群の泳動態様を模式的に示す説明図である。
【発明を実施するための形態】
【００１０】
以下、本発明の実施形態について図面を参照しつつ説明する。なお、作用・機能が同様の働きを担う部材には、全図面を通して同じ符合を付与し、重複する説明を省略する場合がある。
【００１１】
図１は、本実施形態に係る表示装置の概略構成図である。図２は、本実施形態に係る表示装置の表示媒体の基板間に電圧を印加したときの泳動粒子群の泳動態様を模式的に示す説明図である。
【００１２】
本実施形態に係る表示装置１０は、図１に示すように、表示媒体１２と、表示媒体１２に電圧を印加する電圧印加部１６と、制御部１８と、を含んで構成されている。
【００１３】
表示媒体１２は、画像表示面とされる表示基板２０、表示基板２０に間隙をもって対向する背面基板２２、これらの基板間を特定間隔に保持すると共に、表示基板２０と背面基板２２との基板間を複数のセルに区画する間隙部材２４、各セル内に封入された泳動粒子群３４とは異なる光学的反射特性を有する反射粒子群３６を含んで構成されている。
【００１４】
上記セルとは、表示基板２０と、背面基板２２と、間隙部材２４と、によって囲まれた領域を示している。このセル中には、泳動粒子群３４及び分散媒５０が封入されている。泳動粒子群３４は、複数の泳動粒子から構成されており、この分散媒５０中に分散され、セル内に形成された電界強度に応じて表示基板２０と背面基板２２との基板間を反射粒子群３６の間隙を通じて移動する。
そして、泳動粒子群３４として、泳動粒子群３４Ａと、当該泳動粒子群３４Ａとは異なる色を呈し、且つ帯電極性が異なる泳動粒子群３４Ｂと、を有している。
【００１５】
なお、この表示媒体１２に画像を表示したときの各画素に対応するように間隙部材２４を設け、各画素に対応するようにセルを形成することで、表示媒体１２を、画素毎の表示を行うように構成してもよい。
【００１６】
また、本実施形態では、説明を簡易化するために、１つのセルに注目した図を用いて本実施形態を説明する。以下、各構成について詳細に説明する。
【００１７】
まず、一対の基板について説明する。
表示基板２０は、支持基板３８上に、表面電極４０及び表面層４２を順に積層した構成となっている。背面基板２２は、支持基板４４上に、背面電極４６及び表面層４８を積層した構成となっている。
【００１８】
表示基板２０、又は表示基板２０と背面基板２２との双方は、透光性を有している。ここで、本実施形態における透光性とは、可視光の透過率が６０％以上であることを示している。
【００１９】
支持基板について説明する。
支持基板３８及び支持基板４４の材料としては、ガラスや、プラスチック、例えば、ポリエチレンテレフタレート樹脂、ポリカーボネート樹脂、アクリル樹脂、ポリイミド樹脂、ポリエステル樹脂、エポキシ樹脂、ポリエーテルサルフォン樹脂等が挙げられる。
【００２０】
電極について説明する。
表面電極４０及び背面電極４６の材料としては、インジウム、スズ、カドミウム、アンチモン等の酸化物、ＩＴＯ等の複合酸化物、金、銀、銅、ニッケル等の金属、ポリピロールやポリチオフェン等の有機材料等が挙げられる。表面電極４０及び背面電極４６は、これらの単層膜、混合膜又は複合膜のいずれであってもよい。表面電極４０及び背面電極４６の厚さは、例えば、１００Å以上２０００Å以下であることがよい。背面電極４６及び表面電極４０は、例えば、マトリックス状、又はストライプ状に形成されていてもよい。
【００２１】
また、表面電極４０を支持基板３８に埋め込んでもよい。また、背面電極４６を支持基板４４に埋め込んでもよい。この場合、支持基板３８及び支持基板４４の材料を泳動粒子群３４の各泳動粒子の組成等に応じて選択する。
【００２２】
なお、背面電極４６及び表面電極４０各々を表示基板２０及び背面基板２２と分離させ、表示媒体１２の外部に配置してもよい。
【００２３】
なお、上記では、表示基板２０と背面基板２２の双方に電極（表面電極４０及び背面電極４６）を備える場合を説明したが、何れか一方にだけ設けるようにして、アクティブマトリクス駆動させるようにしてもよい。
【００２４】
また、アクティブマトリックス駆動を実施するために、支持基板３８及び支持基板４４は、画素毎にＴＦＴ（薄膜トランジスタ）を備えていてもよい。ＴＦＴは表示基板ではなく背面基板２２に備えることがよい。
【００２５】
表面層について説明する。
表示基板２０と背面基板２２の対向面には、各々、表面層４２及び表面層４８が設けられている。そして、間隙部材２４の表面（セル内側表面）にも、表面層２５が設けられている。
【００２６】
なお、本実施形態では、表示基板２０と背面基板２２の対向面の双方に表面層（表面層４２及び表面層４８各々）が設けられている場合を説明するが、表示基板２０と背面基板２２の対向面の何れか一方にのみ設けられた構成であってもよく、少なくとも表示基板２０側の対向面に表面層４２が設けられた構成であることが泳動粒子の固着に起因する画像欠陥が抑制される観点から望ましい。また、間隙部材２４の表面（セル内側表面）にも表面層２５を設けると、間隙部材２４に表面層２５が設けられていない場合に比べ、間隙部材２４に対する泳動粒子の固着も抑制される。結果、表示寄与しない泳動粒子の増加が抑制される。つまり、少なくとも表示基板２０の対向面に表面層４２を設けることがよいが、一対の基板及び間隙部材の全て（即ち、これらで囲まれるセル内壁）に表面層が配設されていることが最もよい。
【００２７】
表面層４２、表面層４８及び表面層２５の各々は、シリコーン鎖を持つ高分子化合物を含んで構成されている。具体的には、例えば、シリコーン鎖を持つ高分子化合物を表示基板２０と背面基板２２各々の対向面や間隙部材２４同士の対向面に対して、シリコーン鎖を持つ高分子化合物を化学的に結合させる処理、又はシリコーン鎖を持つ高分子化合物を被覆（塗布）させる処理（つまり高分子化合物を成膜する処理）によって、シリコーン鎖を持つ高分子化合物を当該面に形成して、表面層４２、表面層４８及び表面層２５の各々を構成している。
【００２８】
シリコーン鎖を持つ高分子化合物としては、下記構成単位（Ａ）と下記構成単位（Ｂ）とを含む共重合体が適用される。
【００２９】
【化２】
0005234077.tif 000003
【００３０】
前記構成単位（Ａ）及び（Ｂ）中、
Ｘは、シリコーン鎖を含む基を表す。
Ｒａ１、及びＲａ２は、それぞれ独立に水素原子、又はメチル基を表す。
Ｒｂ２は、フッ素原子を有する有機基を表す。
ｎ１、及びｎ２は、共重合体全体に対するそれぞれの構成単位のモル％を示し、０＜ｎ１＜５０、０＜ｎ２＜５０を表す。
ｎは、１以上３以下の自然数を表す。）
【００３１】
構成単位（Ａ）及び（Ｂ）中、Ｘが表すシリコーン鎖を含む基は、例えば、直鎖状、又は分枝状のシリコーン鎖（Ｓｉ−Ｏ結合が２つ以上連なったシロキサン鎖）を含む基であり、好適には、ジメチルシロキサン構造（−Ｓｉ（ＣＨ３）２−Ｏ−）が２以上連なった、置換基で一部（−ＣＨ３の一部）が置換されていてもよいジメチルシロキサン鎖を含む基である。
Ｘが表すシリコーン鎖を含む基として具体的には、例えば、下記構造式（Ｘ１）、又は（Ｘ２）で示される基が挙げられる。
【００３２】
【化３】
0005234077.tif 000004
【００３３】
構造式（Ｘ１）及び（Ｘ２）中、Ｒ１は、水酸基、水素原子又は炭素数１以上１０以下のアルキル基を表す。
ｎは、１以上１０００以下の整数を表す。
【００３４】
構造式（Ｘ１）及び（Ｘ２）中、Ｒ１が表すアルキル基は、炭素数１以上１０以下のアルキル基であるが、望ましくは炭素数１以上４以下のアルキル基、より望ましくは、メチル基である。
ｎは、１以上１０００以下の整数であるが、望ましくは２以上２００以下、より望ましくは５以上１００以下である。
【００３５】
構成単位（Ｂ）中、Ｒｂ２が表すフッ素原子を有する有機基としては、例えば、フッ化アルキル基を有する脂肪族基、フッ化アルキル基を有する芳香族基、フッ素原子で置換された芳香族基等が挙げられる。
Ｒｂ２が表すフッ素原子を有する有機基として具体的には、例えば、−（ＣＨ２）ｍ１−（ＣＦ２）ｍ２−Ｒｂ２１（但し、ｍ１は０以上４以下の自然数を表す。ｍ２は０以上２０以下の自然数を表す。Ｒｂ２１は−ＣＨ２Ｆ基、−ＣＨＦ２基、又は−ＣＦ３基を表す。）が挙げられる。
ｍ１は、０以上４以下の自然数を表すが、望ましくは０以上３以下の自然数、より望ましくは１以上２以下の自然数である。
ｍ２は、０以上２０以下の自然数を表すが、望ましくは０以上１０以下の自然数、より望ましくは０以上７以下の自然数である。
Ｒｂ２１は、−ＣＨ２Ｆ基、−ＣＨＦ２基、又は−ＣＦ３基を表すが、望ましくは−ＣＨＦ２基、又は−ＣＦ３基である。
【００３６】
ここで、上記各符号が表すアルキル基は、直鎖状であっても、分枝状であってもよく、具体的には、例えば、メチル基、エチル基、イソプロピル基、ブチル基、イソペンチル基、アミル基、ヘキシル基、シクロヘキシル基、オクチル基、エチルヘキシル基、イソノニル基、デシル基等が挙げられ、目的の炭素数のもの合せて選択される。
【００３７】
構成単位（Ａ）〜（Ｂ）中、ｎ１、及びｎ２は、０＜ｎ１＜５０、０＜ｎ２＜５０の関係を表すが、望ましくは０＜ｎ１＜２０、０＜ｎ２＜２０の関係、より望ましくは０＜ｎ１＜１０、０＜ｎ２＜１０の関係である。
【００３８】
構成単位（Ａ）〜（Ｂ）中、ｎは、１以上３以下の自然数を表す。
【００３９】
シリコーン鎖を持つ高分子化合物において、構造単位（Ａ）を構成する単量体として具体的には、例えば、片末端に（メタ）アクリレート基を持ったジメチルシリコーンモノマー（例えば、チッソ社製：サイラプレーン：ＦＭ−０７１１，ＦＭ−０７２１，ＦＭ−０７２５等、信越シリコーン（株）：Ｘ−２２−１７４ＤＸ，  Ｘ−２２−２４２６，  Ｘ−２２−２４７５等）等が挙げられる。これらの中でも、サイラプレーン：ＦＭ−０７１１、ＦＭ−０７２１、ＦＭ−０７２５等が望ましい。
【００４０】
構造単位（Ｂ）を構成する単量体として具体的には、例えば、メタクリル酸２，２，２−トリフルオロエチル、メタクリル酸３，３，４，４，５，５，６，６，７，７，８，８，９，９，１０，１０，１０−ヘプタデカフルオロデシル、メタクリル酸１Ｈ，１Ｈ，５Ｈ−オクタフルオロペンチル等が挙げられる。
【００４１】
シリコーン鎖を持つ高分子化合物は、構造単位（Ａ）及び（Ｂ）と共に、他の構造単位（Ｃ）を含む共重合体であることがよい。共重合体の構造単位として、他の構造単位（Ｃ）を含むことで、表面層の成膜性が確保されると共に、分散媒による膜劣化が抑制される。
【００４２】
他の構造単位（Ｃ）を構成する単量体としては、
Ｎ，Ｎ−ジメチルアミノエチル（メタ）アクリレート、Ｎ，Ｎ−ジエチルアミノエチル（メタ）アクリレート、Ｎ，Ｎ−ジブチルアミノエチル（メタ）アクリレート、Ｎ，Ｎ−ヒドロキシエチルアミノエチル（メタ）アクリレート、Ｎ−エチルアミノエチル（メタ）アクリレート、Ｎ−オ クチル−Ｎ−エチルアミノエチル（メタ）アクリレート、Ｎ，Ｎ−ジヘキシルアミノエチル（メタ）アクリレート等の脂肪族アミノ基を有する（メタ）アクリレート類；、
Ｎ−メチルアクリルアミド、Ｎ−オクチルアクリルアミド、Ｎ−フェニルメチルアクリルアミド、Ｎ−シクロヘキシルアクリルアミド、Ｎ−フェニルアクリルアミド、Ｎ−ｐ−メトキシ−フェニルアクリルアミド、Ｎ，Ｎ−ジメチルアクリルアミド、Ｎ，Ｎ−ジブチルアクリルアミド、Ｎ−メチル−Ｎ−フェニルアクリルアミド等の（メタ）アクリルアミド類；、
ジメチルアミノスチレン、ジエチルアミノスチレン、ジメチルアミノメチルスチレン、ジオクチルアミノスチレン等の含窒素基を有する芳香族置換エチレン系単量体類；、
ビニル−Ｎ−エチル −Ｎ−フェニルアミノエチルエーテル、ビニル−Ｎ−ブチル−Ｎ−フェニルアミノエチルエーテル、トリエタノールアミンジビニルエーテル、ビニルジフェニルアミノエチルエーテル、Ｎ−ビニルヒドロキシエチルベンズアミド、ｍ−アミノフェニルビニルエーテル等の含窒素ビニルエーテル単量体類；
【００４３】
Ｎ−ビニルピロール等のピロール類；、
Ｎ−ビニル−２−ピロリン、Ｎ−ビニル−３−ピロリン等のピロリン類；、
Ｎ−ビニルピロリジン、ビニルピロリジンアミノエーテル、Ｎ−ビニル−２−ピロリドン等のピロリジン類；、
Ｎ−ビニル−２−メチルイミダゾール等のイミダゾール類；、
Ｎ−ビニルイミダゾリン等のイミダゾリン類；、
Ｎ−ビニルインドール等のインドール類；、
Ｎ−ビニルインドリン等のインドリン類；、
Ｎ−ビニルカルバゾール、３，６−ジブロム−Ｎ−ビニルカルバゾール等のカルバゾール類；、
２−ビニルピリジン、４−ビニルピリジン、２−メチル−５−ビニルピロジン等のピリジン類；、
（メタ）アクリルピペリジン、Ｎ−ビニルピペリドン、Ｎ−ビニルピペラジン等のピペリジン類；、
２−ビニルキノリン、４−ビニルキノリン等のキノリン類；、
Ｎ−ビニルピラゾール、Ｎ−ビニルピラゾリン等のピラゾール類；、
２−ビニルオキサゾール等のオキサゾール類；、
４−ビニルオキサジン、モルホリノエチル（メタ）アクリレート等のオキサジン類；、
【００４４】
アクリル酸、メタクリル酸、クロトン酸、イタコン酸、マレイン酸、フマール酸、シトラコン酸、又はそれらの無水物及びそのモノアルキルエステルやカルボキシエチルビニルエーテル、カルボキシプロピルビニルエーテルの如きカルボキシル基を有するビニルエーテル類；、
スチレンスルホン酸、２−アクリルアミド−２−メチルプロパンスルホニックアシッド、３−スルホプロピル（メタ）アクリックアシッドエステル、ビス−（３−スルホプロピル）−イタコニックアシッドエステル等及びその塩；、
２−ヒドロキシエチル（メタ）アクリル酸の硫酸モノエステル及びその塩；
ビニルホスホン酸、ビニルホスフェート、アシッドホスホキシエチル（メタ）アクリレート、アシッドホスホキシプロピル（メタ）アクリレート、ビス（メタクリロキシエチル）ホスフェート、ジフェニル−２−メタクリロイロキシエチルホスフェート、ジフェニル−２−アクリロイロキシエチルホスフェート、ジブチル−２−メタクリロイロキシエチルホスフェート、ジブチル−２−アクリロイロキシエチルホスフェート、ジオクチル−２−（メタ）アクリロイロキシエチルホスフェート；、
などが挙げられる。
【００４５】
その他、他の構造単位（Ｃ）を構成する単量体としては、例えば、（メタ）アクリロニトリル、（メタ）アクリル酸アルキルエステル、（メタ）アクリルアミド、エチレン、プロピレン、ブタジエン、イソプレン、イソブチレン、Ｎ−ジアルキル置換（メタ）アクリルアミド、スチレン、ビニルカルバゾール、スチレン、スチレン誘導体、ポリエチレングリコールモノ（メタ）アクリレート、塩化ビニル、塩化ビニリデン、イソプレン、ブタジエン、ビニルピロリドン、ヒドロキシエチル(メタ)アクリレート、ヒドロキシブチル(メタ)アクリレートなども挙げられる。
【００４６】
これら、他の構造単位（Ｃ）を構成する単量体として好適には、例えば、ヒドロキシエチルメタクリレート、メチルメタクリレート）、１−ビニル−２−ピロリドン等が挙げられる。
なお、これらの表記において、「（メタ）アクリレート」等の記述は、「アクリレート」および「メタクリレート」等のいずれをも含む表現である。
【００４７】
シリコーン鎖を持つ高分子化合物が、構造単位（Ａ）及び（Ｂ）と共に、他の構造単位（Ｃ）を含む共重合体である場合、共重合体全体に対する他の構造単位（Ｃ）のモル％（ｎ３と標記）は、例えば、０＜ｎ３＜９９がよく、望ましくは、１０＜ｎ３＜９７である。
【００４８】
シリコーン鎖を持つ高分子化合物において、構造単位（Ａ）と構造単位（Ｂ）との重合比（質量比：構造単位（Ａ）／構造単位（Ｂ））は、例えば、１／９９以上９９／１以下であることがよく、望ましくは５／９５以上９５／１以下、より望ましくは１０／９０以上９０／１０以下である。
また、他の構造単位（Ｃ）を含む場合、構造単位（Ａ）及び構造単位（Ｂ）の合計と
他の構造単位（Ｃ）との重合比（質量比：（構造単位（Ａ）＋構造単位（Ｂ））／他の構造単位（Ｃ））は、例えば、１０／９０以上９０／１０以下であることがよく、望ましくは１５／８５以上８５／１５以下、より望ましくは２０／８０以上８０／２０以下である。
【００４９】
シリコーン鎖を持つ高分子化合物の具体例としては、以下に示すものが挙げられるが、これに限定されるものではない。
なお、以下の具体例では、他の構造単位（Ｃ）も含む高分子化合物の例を示している。
【００５０】
【化４】
0005234077.tif 000005
【００５１】
【化５】
0005234077.tif 000006
【００５２】
【化６】
0005234077.tif 000007
【００５３】
シリコーン鎖を持つ高分子化合物の末端基としては、例えば、水酸基、メチル基、アルキル基、カルボキシル基等が挙げられる。
【００５４】
シリコーン鎖を持つ高分子化合物の重量平均分子量としては、１００以上１００万以下が望ましく、より望ましくは４００以上１００万以下である。
なお、重量平均分子量は静的光散乱法又はサイズ排除カラムクロマトグラフィーにより測定され、本明細書に記載の数値は当該方法によって測定されたものである。
【００５５】
シリコーン鎖を持つ高分子化合物で構成される表面層（表面層４２、表面層４８及び表面層２５）の厚みは、例えば、０．００１μｍ以上１０μｍ以下がよく、望ましくは０．０１μｍ以上１μｍ以下である。
【００５６】
間隙部材について説明する。
表示基板２０と背面基板２２との基板間の隙を保持するための間隙部材２４は、例えば、熱可塑性樹脂、熱硬化性樹脂、電子線硬化樹脂、光硬化樹脂、ゴム、金属等で構成される。
【００５７】
間隙部材２４は表示基板２０及び背面基板２２の何れか一方と一体化されてもよい。この場合には、支持基板３８又は支持基板４４をエッチングするエッチング処理、レーザー加工処理、予め作製した型を使用してプレス加工処理又は印刷処理等を行うことによって作製する。
この場合、間隙部材２４は、表示基板２０側、背面基板２２側のいずれか、又は双方に作製する。
【００５８】
間隙部材２４は有色でも無色でもよいが、無色透明であることがよく、その場合には、例えば、ポリスチレンやポリエステルやアクリルなどの透明樹脂等で構成される。
【００５９】
また、粒子状の間隙部材２４もまた透明であることが望ましく、ポリスチレン、ポリエステル又はアクリル等の透明樹脂粒子の他、ガラス粒子も使用される。
なお、「透明」とは、可視光に対して、透過率６０％以上有することを示している。
【００６０】
分散媒について説明する。
泳動粒子群３４が分散される分散媒５０としては、絶縁性液体であることが望ましい。ここで、「絶縁性」とは、体積固有抵抗が１０１１Ωｃｍ以上であることを示している。以下同様である。
【００６１】
絶縁性液体として具体的には、ヘキサン、シクロヘキサン、トルエン、キシレン、デカン、ヘキサデカン、ケロセン、パラフィン、イソパラフィン、シリコーンオイル、高純度石油、エチレングリコール、アルコール類、エーテル類、エステル類、ジメチルホルムアミド、ジメチルアセトアミド、ジメチルスルホキシド、１−メチル−２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、トリクロロトリフルオロエタン、テトラクロロエタン、ジブロモテトラフルオロエタンなどや、それらの混合物が好適に使用される。これらの中でも、シリコーンオイルを適用することがよい。シリコーンオイルを用いることで、表面層を構成する高分子化合物のシリコーン鎖が分散媒５０側へ存在し易くなることから、粒子固着抑制効果が向上される。
【００６２】
また、下記体積抵抗値となるよう不純物を除去することで、水（所謂、純水）も、分散媒５０として好適に使用される。該体積抵抗値としては、１０３Ωｃｍ以上であることが望ましく、１０７Ωｃｍ以上１０１９Ωｃｍ以下であることがより好適であり、さらに１０１０Ωｃｍ以上１０１９Ωｃｍ以下であることがより良い。この範囲の体積抵抗値とすることで、より効果的に、泳動粒子群３４に電界を印加させ、かつ、電極反応に起因する液体の電気分解による気泡の発生が抑制され、通電毎に泳動粒子の泳動特性が損なわれることが少なく、優れた繰り返し安定性が付与される。
【００６３】
なお、絶縁性液体には、必要に応じて、酸、アルカリ、塩、分散安定剤、酸化防止や紫外線吸収などを目的とした安定剤、抗菌剤、防腐剤などを添加してもよいが、上記で示した特定の体積抵抗値の範囲となるように添加することが望ましい。
【００６４】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加して使用してもよい。
【００６５】
イオン性及び非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等が挙げられる。これら帯電制御剤は、粒子固形分に対して０．０１質量％以上、２０質量％以下が望ましく、特に０．０５質量％以上１０質量％以下の範囲が望ましい。０．０１質量％を下回ると、希望とする帯電制御効果が不充分であることがあり、また２０質量％を越えると、現像液の過度な電導度の上昇を引き起こすことがあり、使い難くなるからである。
【００６６】
なお、分散媒５０は、前記絶縁性液体と共に高分子樹脂を併用してもよい。この高分子樹脂としては、高分子ゲル、高分子ポリマー等であることも望ましい。
【００６７】
この高分子樹脂としては、アガロース、アガロペクチン、アミロース、アルギン酸ナトリウム、アルギン酸プロピレングリコールエステル、イソリケナン、インスリン、エチルセルロース、エチルヒドロキシエチルセルロース、カードラン、カゼイン、カラギーナン、カルボキシメチルセルロース、カルボキシメチルデンプン、カロース、寒天、キチン、キトサン、絹フィブロイン、クアーガム、クインスシード、クラウンゴール多糖、グリコーゲン、グルコマンナン、ケラタン硫酸、ケラチン蛋白質、コラーゲン、酢酸セルロース、ジェランガム、シゾフィラン、ゼラチン、ゾウゲヤシマンナン、ツニシン、デキストラン、デルマタン硫酸、デンプン、トラガカントゴム、ニゲラン、ヒアルロン酸、ヒドロキシエチルセルロース、ヒドロキシプロピルセルロース、プスツラン、フノラン、分解キシログルカン、ペクチン、ポルフィラン、メチルセルロース、メチルデンプン、ラミナラン、リケナン、レンチナン、ローカストビーンガム等の天然高分子由来の高分子ゲルが挙げられる他、合成高分子の場合にはほとんどすべての高分子ゲルが挙げられる。
【００６８】
更に、アルコール、ケトン、エーテル、エステル、及びアミドの官能基を繰り返し単位中に含む高分子等が挙げられ、例えば、ポリビニルアルコール、ポリ（メタ）アクリルアミドやその誘導体、ポリビニルピロリドン、ポリエチレンオキシドやこれら高分子を含む共重合体が挙げられる。
【００６９】
これら中でも、製造安定性、電気泳動特性等の観点から、ゼラチン、ポリビニルアルコール、ポリ（メタ）アクリルアミド等が望ましく用いられる。
【００７０】
また、この分散媒５０に下記着色剤を混合することで、表示媒体１２に泳動粒子群３４の色とは異なる色を表示させる。例えば、着色剤として白色を示す着色剤を混合することにより、泳動粒子群３４の色が黒色の場合には、表示媒体１２にいて白色と黒色とを表示する。
【００７１】
この分散媒５０に混合する着色剤としては、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤が挙げられる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等が代表的なものとして挙げられる。
【００７２】
分散媒５０はその中で泳動粒子群３４が移動することから、分散媒５０の粘度が高すぎると、背面基板２２及び表示基板２０への力のばらつきが大きく、電界に対する粒子移動（粒子泳動）の閾値がとれないことから、分散媒５０の粘度についても、調整することがよい。
【００７３】
分散媒５０の粘度は、温度２０℃の環境下において、０．１ｍＰａ・ｓ以上１００ｍＰａ・ｓ以下であることが泳動粒子の移動速度（泳動速度）、すなわち、表示速度の観点から必須であり、０．１ｍＰａ・ｓ以上５０ｍＰａ・ｓ以下であることが望ましく、０．１ｍＰａ・ｓ以上２０ｍＰａ・ｓ以下であることが更に望ましい。
【００７４】
分散媒５０の粘度を０．１ｍＰａ・ｓ以上１００ｍＰａ・ｓ以下の範囲とすることにより、分散媒５０中に分散されている泳動粒子群３４と、表示基板２０又は背面基板２２との付着力や流動抵抗や電気泳動時間のばらつきを抑制する。
【００７５】
分散媒５０の粘度の調整は、例えば、分散媒の分子量、構造、組成等を調整することによって行う。なお、この粘度の測定には、東京計器製Ｂ−８Ｌ型粘度計を用いる。
【００７６】
次に、泳動粒子群について説明する。泳動粒子群３４は、複数の泳動粒子から構成され、各泳動粒子は正又は負に帯電されており、表面電極４０と背面電極４６との電極間に（すなわち、表示基板２０と背面基板２２と基板間に）、予め定められた電圧が印加されて表示基板２０と背面基板２２との基板間に、予め定められた電界強度以上の電界が形成されることで分散媒５０中を移動するものである。
表示媒体１２における表示色の変化は、この泳動粒子群３４を構成する各泳動粒子の分散媒５０中の移動によって生じる。
【００７７】
この泳動粒子群３４の各泳動粒子としては、ガラスビーズ、アルミナ、酸化チタン等の絶縁性の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及びプラズモン発色機能を有する金属コロイド粒子等が挙げられる。
【００７８】
泳動粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体が例示される。
【００７９】
また、泳動粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等が挙げられる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等が挙げられる。
【００８０】
着色剤としては、有機若しくは無機の顔料や、油溶性染料等を使用することができ、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤が挙げられる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等が代表的なものとして例示される。
【００８１】
泳動粒子の樹脂には、必要に応じて、帯電制御剤を混合してもよい。帯電制御剤としては、電子写真用トナー材料に使用される公知のものが使用でき、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子が挙げられる。
【００８２】
泳動粒子の内部や表面には、必要に応じて、磁性材料を混合してもよい。磁性材料は必要に応じてカラーコートした無機磁性材料や有機磁性材料を使用する。また、透明な磁性材料、特に、透明有機磁性材料は着色顔料の発色を阻害せず、比重も無機磁性材料に比べて小さく、より望ましい。
着色した磁性粉として、例えば、特開２００３−１３１４２０公報記載の小径着色磁性粉を用いてもよい。核となる磁性粒子と該磁性粒子表面上に積層された着色層とを備えたものが用いられる。そして、着色層としては、顔料等により磁性粉を不透過に着色する等選定して差し支えないが、例えば光干渉薄膜を用いるのが望ましい。この光干渉薄膜とは、ＳｉＯ２やＴｉＯ２等の無彩色材料を光の波長と同等な厚みを有する薄膜にしたものであり、薄膜内の光干渉により光を波長選択的に反射するものである。
【００８３】
泳動粒子の表面には、必要に応じて、外添剤を付着させてもよい。外添剤の色は、泳動粒子の色に影響を与えないように、透明であることが望ましい。
【００８４】
外添剤としては、酸化ケイ素（シリカ）、酸化チタン、アルミナ等の金属酸化物等の無機粒子が用いられる。粒子の帯電性、流動性、及び環境依存性等を調整するために、これらをカップリング剤やシリコーンオイルで表面処理してもよい。
【００８５】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【００８６】
上記外添剤の中では、よく知られている疎水性シリカや疎水性酸化チタンが望ましく、特に特開平１０−３１７７記載のＴｉＯ（ＯＨ）２と、シランカップリング剤等のシラン化合物との反応で得られるチタン化合物が好適である。シラン化合物としてはクロロシラン、アルコキシシラン、シラザン、特殊シリル化剤のいずれのタイプが挙げられる。このチタン化合物は、湿式工程の中で作製されるＴｉＯ（ＯＨ）２にシラン化合物あるいはシリコーンオイルを反応、乾燥させて作製される。数百度という焼成工程を通らないため、Ｔｉ同士の強い結合が形成されず、凝集が全くなく、泳動粒子は一次粒子の状態である。さらに、ＴｉＯ（ＯＨ）２にシラン化合物あるいはシリコーンオイルを直接反応させるため、シラン化合物やシリコーンオイルの処理量を多くすることができて、シラン化合物の処理量等を調整することにより帯電特性を制御でき、且つ付与される帯電能も従来の酸化チタンのそれより顕著に改善される。
【００８７】
外添剤の一次粒子は、一般的には１ｎｍ以上１００ｎｍ以下であり、５ｎｍ以上５０ｎｍ以下であることがより良いが、これに限定されない。
【００８８】
外添剤と泳動粒子の配合比は泳動粒子の粒径と外添剤の粒径の兼ね合いから調整される。外添剤の添加量が多すぎると泳動粒子表面から該外添剤の少なくとも一部が遊離し、これが他方の泳動粒子の表面に付着して、所望の帯電特性が得られなくなる。一般的には、外添剤の量は、泳動粒子１００質量部に対して、０．０１質量部以上３質量部以下、また０．０５質量部以上１質量部以下であることがより良い。
【００８９】
外添剤は、複数種類の泳動粒子の何れか１種にだけ添加してもよいし、複数種又は全種類の泳動粒子へ添加してもよい。全泳動粒子の表面に外添剤を添加する場合は、泳動粒子表面に外添剤を衝撃力で打込んだり、泳動粒子表面を加熱して外添剤を泳動粒子表面に強固に固着したりすることが望ましい。これにより、外添剤が泳動粒子から遊離し、異極性の外添剤が強固に凝集して、電界で解離させることが困難な外添剤の凝集体を形成することが防止され、ひいては画質劣化が防止される。
【００９０】
泳動粒子群３４を作製する方法としては、従来公知のどの方法を用いてもよい。例えば、特開平７−３２５４３４公報記載のように、樹脂、顔料及び帯電制御剤を目的とする混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用される。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散媒を作製してもよい。さらにまた、樹脂が可塑性を有しており、分散媒が沸騰せず、かつ、樹脂、帯電制御剤及び着色剤の少なくとも一方の分解点よりも低温で、前記の樹脂、着色剤、帯電制御剤及び分散媒の原材料を分散及び混錬する適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて粒子を作製する。
【００９１】
さらにまた、分散及び混練のための粒状メデイアを装備した適当な容器、例えばアトライター、加熱したボールミル等の加熱された振動ミル中に上記の原材料を投入し、この容器を望ましい温度範囲、例えば８０℃以上１６０℃以下で分散及び混練する方法を使用してもよい。粒状メデイアとしては、ステンレス鋼、炭素鋼等の鋼、アルミナ、ジルコニア、シリカ等が望ましく用いられる。この方法によって泳動粒子を作製するには、あらかじめ流動状態にした原材料をさらに粒状メデイアによって容器内に分散させた後、分散媒を冷却して分散媒から着色剤を含む樹脂を沈殿させる。粒状メデイアは冷却中及び冷却後にも引き続き運動状態を保ちながら、剪断及び／又は、衝撃を発生させ粒子径を小さくする。
【００９２】
泳動粒子群３４の含有量（セル中の全質量に対する含有量（質量％））は、所望の色相が得られる濃度であれば特に限定されるものではなく、セルの厚さ（すなわち、表示基板２０と背面基板との基板間の距離）により含有量を調整することが、表示媒体１２としては有効である。即ち、所望の色相を得るために、セルが厚くなるほど含有量は少なくなり、セルが薄くなるほど含有量を多くなる。一般的には、０．０１質量％以上５０質量％以下である。
【００９３】
反射粒子群について説明する。
反射粒子群３６は、泳動粒子群３４とは異なる光学的反射特性を有する反射粒子から構成され、泳動粒子群３４とは異なる色を表示する反射部材として機能するものである。そして、表示基板２０と背面基板２２との基板間の移動を阻害することなく、移動させる空隙部材としての機能も有している。すなわち、反射粒子群３６の間隙を通って、背面基板２２側から表示基板２０側、又は表示基板２０側から背面基板２２側へ泳動粒子群３４の各粒子は泳動（移動）する。この反射粒子群子３６の色としては、例えば、背景色となるように白色又は黒色を選択することがよいが、その他の色であってもよい。また、反射粒子群３６は、帯電されていない粒子群（つまり電界に応じて移動しない粒子群）であってもよいし、帯電されている粒子群（電界に応じて移動する粒子群）であってもよい。なお、本実施形態では、反射粒子群３６は、帯電されていない粒子群で、白色である場合を説明するが、これに限定されることはない。
【００９４】
反射粒子群３６の粒子は、例えば、白色顔料（例えば酸化チタン、酸化ケイ素、酸化亜鉛など）を、樹脂（例えばポリスチレン樹脂、ポリエチレン樹脂、ポリプロピレン樹脂、ポリカーボネート樹脂、ポリメチルメタクリレート樹脂（ＰＭＭＡ）、アクリル樹脂、フェノール樹脂、ホルムアルデヒド縮合物等）に分散した粒子や、ポリスチレン、ポリエチレン、ビニルナフタレン等の樹脂粒子等が挙げられる。また、反射粒子群３６の粒子として、白色以外の粒子を適用する場合、例えば、所望の色の顔料、あるいは染料を内包した前記した樹脂粒子を使用してもよい。顔料や染料は、例えばＲＧＢやＹＭＣ色であれば、印刷インキやカラートナーに使用されている一般的な顔料又は染料が挙げられる。
【００９５】
反射粒子群３６を基板間へ封入するには、例えば、インクジェット法などにより行う。また、反射粒子群３６を固定化する場合、例えば、反射粒子群３６を封入した後、加熱（及び必要があれば加圧）して、反射粒子群３６の粒子群表層を溶かすことで、粒子間隙を維持させつつ行われる。
【００９６】
表示媒体１２における上記セルの大きさとしては、表示媒体１２の解像度と密接な関係にあり、セルが小さいほど高解像度な画像を表示する表示媒体１２を作製することができ、通常、表示媒体１２の表示基板２０の板面方向の長さが１０μｍ以上１ｍｍ以下程度である。
【００９７】
上記表示基板２０及び背面基板２２を、間隙部材２４を介して互いに固定するには、ボルトとナットの組み合わせ、クランプ、クリップ、基板固定用の枠等の固定手段を使用する。また、接着剤、熱溶融、超音波接合等の固定手段も使用してもよい。
【００９８】
このように構成される表示媒体１２は、例えば、画像の保存及び書換えがなされる掲示板、回覧版、電子黒板、広告、看板、点滅標識、電子ペーパー、電子新聞、電子書籍、及び複写機・プリンタと共用するドキュメントシート等に使用する。
【００９９】
上記に示したように、本実施形態に係る表示装置１０は、表示媒体１２と、表示媒体１２に電圧を印加する電圧印加部１６と、制御部１８とを含んで構成されている（図１参照）。
【０１００】
電圧印加部１６は、表面電極４０及び背面電極４６に電気的に接続されている。なお、本実施形態では、表面電極４０及び背面電極４６の双方が、電圧印加部１６に電気的に接続されている場合を説明するが、表面電極４０及び背面電極４６の一方が、接地されており、他方が電圧印加部１６に接続された構成であってもよい。
【０１０１】
電圧印加部１６は、制御部１８に信号授受されるように接続されている。
【０１０２】
制御部１８は、装置全体の動作を司るＣＰＵ（中央処理装置）と、各種データを一時的に記憶するＲＡＭ（Ｒａｎｄｏｍ  Ａｃｃｅｓｓ  Ｍｅｍｏｒｙ）と、装置全体を制御する制御プログラム等の各種プログラムが予め記憶されたＲＯＭ（Ｒｅａｄ  Ｏｎｌｙ  Ｍｅｍｏｒｙ）と、を含むマイクロコンピュータとして構成されていてもよい。
【０１０３】
電圧印加部１６は、表面電極４０及び背面電極４６に電圧を印加するための電圧印加装置であり、制御部１８の制御に応じた電圧を表面電極４０及び背面電極４６間に印加する
【０１０４】
次に、表示装置１０の作用を説明する。この作用は制御部１８の動作に従って説明する。
【０１０５】
ここで、表示媒体１２に封入されている泳動粒子群３４のうち、泳動粒子群３４Ａが負極性に帯電されており、泳動粒子群３４Ｂが正極性に帯電されている場合を説明する。また、分散媒５０は透明であり、反射粒子群３６が白色であるものとして説明する。すなわち、本実施形態では、表示媒体１２は、泳動粒子群３４Ａ及び泳動粒子群３４Ｂの移動によって、それぞれの呈する色を表示し、その背景色として白色を表示する場合を説明する。
【０１０６】
まず、電圧を、特定時間（Ｔ１）、表面電極４０が負極となり背面電極４６が正極となるように印加することを示す初期動作信号を、電圧印加部１６へ出力する。基板間に負極で且つ濃度変動が終了する閾値電圧以上の電圧が印加されると、負極に帯電している泳動粒子群３４Ａを構成する泳動粒子が背面基板２２側へと移動して、背面基板２２に至る（図２（Ａ）参照）。一方で、正極に帯電している泳動粒子群３４Ｂを構成する泳動粒子が表示基板２０側へと移動して、表示基板２０に至る（図２（Ａ）参照）。
このとき、表示基板２０側から視認される表示媒体１２の色は、反射粒子群３６の色としての白色を背景色とし、泳動粒子群３４Ｂの呈する色が視認される。なお、泳動粒子群３４Ａは、反射粒子群３６に隠蔽され、視認され難くなる。
【０１０７】
このＴ１時間は、初期動作における電圧印加における電圧印加時間を示す情報として、予め制御部１８内の図示を省略するＲＯＭ等のメモリ等に記憶しておけばよい。そして、処理実行のときに、この特定時間を示す情報を読み取るようにすればよい。
【０１０８】
次に、表面電極４０と背面電極４６との電極間に、基板間に印加した電圧とは極性を反転させて、表面電極４０を正極とし背面電極４６を負極として電圧を印加すると、負極に帯電している泳動粒子群３４Ａは表示基板２０側へと移動し、表示基板２０側に至る（図２（Ｂ）参照）。一方で、正極に帯電している泳動粒子群３４Ｂを構成する泳動粒子が背面基板２２側へと移動して、背面基板２２に至る（図２（Ｂ）参照）。
このとき、表示基板２０側から視認される表示媒体１２の色は、反射粒子群３６の色としての白色を背景色とし、泳動粒子群３４Ａの呈する色が視認される。なお、泳動粒子群３４Ｂは、反射粒子群３６に隠蔽され、視認され難くなる。
【０１０９】
このように、本実施形態に係る表示装置１０（表示媒体１２）では、泳動粒子群３４（泳動粒子群３４Ａ、泳動粒子群３４Ｂ）が表示基板２０又は背面基板２２に到達して、付着することで表示が行われる。
【０１１０】
以上説明した本実施形態に係る表示装置１０（表示媒体１２）では、表示基板２０と背面基板２２の対向面が、上記特定のシリコーン鎖を持つ高分子化合物（上記構成単位（Ａ）と上記構成単位（Ｂ）とを含む共重合体である高分子化合物）を含んで構成された表面層４２、表面層４８を有している。これにより、上記特定のシリコーン鎖を持つ高分子化合物が持つシリコーン鎖と共にフッ素原子を有する有機基よって、繰り返し表示を行っても、泳動粒子群３４が当該対向面に移動し付着しても泳動粒子群３４の各泳動粒子の固着も抑制される。その結果、繰り返し表示を行っても、色再現性や、高いコントラストが実現される。
この理由は定かではないが、初期の泳動粒子群３４の各泳動粒子の固着抑制には上記特定のシリコーン鎖を持つ高分子化合物が持つシリコーン鎖が寄与し、経時（繰り返し表示後）の泳動粒子群３４の各泳動粒子の固着抑制には上記特定のシリコーン鎖を持つ高分子化合物が持つフッ素原子を有する有機基が寄与するためであると考えられる。
【０１１１】
なお、上記本実施形態に係る表示媒体１２及び表示装置１０では、表示基板２０に表面電極４０、背面基板２２に背面電極４６を設けて当該電極間（即ち基板間）に電圧を印加して、当該基板間を粒子群３４を移動させて表示させる形態を説明したがこれに限られず、例えば、表示基板２０に表面電極４０を設ける一方で、間隙部材に電極を設けて、当該電極間に電圧を印加して、表示基板２０と間隙部材との間を粒子群３４を移動させて表示させる形態であってもよい。
【０１１２】
また、上記本実施形態に係る表示媒体１２及び表示装置１０では、粒子群３４として２種類（２色）の粒子群（３４Ａ、３４Ｂ）を適用した形態を説明したが、１種類（１色）の粒子群を適用した形態であってもよいし、３種類（３色）以上の粒子群を適用した形態であってもよい。
【実施例】
【０１１３】
以下に本発明を実施例を挙げてより詳細に説明するが、本発明は以下の実施例にのみ限定されるものではない。
【０１１４】
［高分子化合物の合成］
−高分子化合物Ａ−
サイラプレーンＦＭ０７２１（チッソ社製、重量平均分子量Ｍｗ＝５０００）  １０質量部、メタクリル酸１Ｈ，１Ｈ，５Ｈ−オクタフルオロペンチル（ＯＦＰＭＡ：和光純薬社製）  ５質量部、及び２−ヒドロキシエチルメタクリレート（ＨＥＭＡ：他の構成単位（Ｃ）を構成する単量体）  ８５質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ａ（例示化合物１−３）を得た。重量平均分子量は２５万であった。
そして、イソプロピルアルコールで希釈することで高分子化合物Ａの４質量％イソプロピルアルコール溶液を準備した。
【０１１５】
−高分子化合物Ｂ−
サイラプレーンＦＭ０７２１（チッソ社製、重量平均分子量Ｍｗ＝５０００）１０質量部、メタクリル酸３，３，４，４，５，５，６，６，７，７，８，８，９，９，１０，１０，１０−ヘプタデカフルオロデシル（ＨＤＦＤＭＡ：和光純薬社製）  ５質量部、及び２−ヒドロキシエチルメタクリレート８５質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｂ（例示化合物１−２）を得た。重量平均分子量は２５万であった。
そして、イソプロピルアルコールで希釈することで高分子化合物Ｂの４質量％イソプロピルアルコール溶液を準備した。
【０１１６】
−高分子化合物Ｃ−
サイラプレーンＦＭ０７２１（チッソ社製、重量平均分子量Ｍｗ＝５０００）  １０質量部、メタクリル酸１Ｈ，１Ｈ，５Ｈ−オクタフルオロペンチル（ＯＦＰＭＡ：和光純薬社製）  ５質量部、及びメチルメタクリル酸（ＭＭＡ：他の構成単位（Ｃ）を構成する単量体）  ８５質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｃを得た。重量平均分子量は２５万であった。
そして、イソプロピルアルコールで希釈することで高分子化合物Ｃの４質量％イソプロピルアルコール溶液を準備した。
【０１１７】
−高分子化合物Ｄ−
サイラプレーンＦＭ０７２１（チッソ社製、重量平均分子量Ｍｗ＝５０００）  １０質量部、メタクリル酸１Ｈ，１Ｈ，５Ｈ−オクタフルオロペンチル（ＯＦＰＭＡ：和光純薬社製）  ５質量部、及び１−ビニル−２−ピロリドン（ＶＰ：他の構成単位（Ｃ）を構成する単量体）  ８５質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｄを得た。重量平均分子量は２５万であった。
そして、イソプロピルアルコールで希釈することで高分子化合物Ｄの４質量％イソプロピルアルコール溶液を準備した。
【０１１８】
−高分子化合物Ｅ−
サイラプレーンＦＭ０７２１（チッソ社製、重量平均分子量Ｍｗ＝５０００）  １０質量部、メタクリル酸１Ｈ，１Ｈ，５Ｈ−オクタフルオロペンチル（ＯＦＰＭＡ：和光純薬社製）  １質量部、及び２−ヒドロキシエチルメタクリレート（ＨＥＭＡ：他の構成単位（Ｃ）を構成する単量体）  ８９質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｅを得た。重量平均分子量は２５万であった。
そして、イソプロピルアルコールで希釈することで高分子化合物Ｅの４質量％イソプロピルアルコール溶液を準備した。
【０１１９】
−高分子化合物Ｆ−
サイラプレーンＦＭ０７２１（チッソ社製、重量平均分子量Ｍｗ＝５０００）  ５質量部、メタクリル酸１Ｈ，１Ｈ，５Ｈ−オクタフルオロペンチル（ＯＦＰＭＡ：和光純薬社製）  ５質量部、及び２−ヒドロキシエチルメタクリレート（ＨＥＭＡ：他の構成単位（Ｃ）を構成する単量体）  ９０質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｆを得た。重量平均分子量は２５万であった。
そして、イソプロピルアルコールで希釈することで高分子化合物Ｆの４質量％イソプロピルアルコール溶液を準備した。
【０１２０】
−高分子化合物Ｇ−
サイラプレーンＦＭ０７２１（チッソ社製、重量平均分子量Ｍｗ＝５０００）  ２０質量部、メタクリル酸１Ｈ，１Ｈ，５Ｈ−オクタフルオロペンチル（ＯＦＰＭＡ：和光純薬社製）  ２０質量部、及び２−ヒドロキシエチルメタクリレート（ＨＥＭＡ：他の構成単位（Ｃ）を構成する単量体）  ６０質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｇを得た。重量平均分子量は２５万であった。
そして、イソプロピルアルコールで希釈することで高分子化合物Ｇの４質量％イソプロピルアルコール溶液を準備した。
【０１２１】
−高分子化合物Ｈ−
サイラプレーンＦＭ０７２１（チッソ社製、重量平均分子量Ｍｗ＝５０００）  １０質量部、メタクリル酸２，２，２−トリフルオロエチル（ＴＦＥＭＡ：和光純薬社製）  ５質量部、及び２−ヒドロキシエチルメタクリレート（ＨＥＭＡ：他の構成単位（Ｃ）を構成する単量体）  ８５質量部を、イソプロピルアルコール１００質量部に溶解し、２，２‘−アゾ．ビス（２，４−ジメチルバレロニトリル）（和光純薬製Ｖ−６５）を０．５質量部加えて撹拌し、５５℃で１８時間反応させた。
その後、イソプロピルアルコールを除去し、減圧乾燥機させることにより、高分子化合物Ｈを得た。重量平均分子量は２５万であった。
そして、イソプロピルアルコールで希釈することで高分子化合物Ｈの４質量％イソプロピルアルコール溶液を準備した。
【０１２２】
−高分子化合物Ｉ（比較例用高分子化合物）−  
サイラプレーンＦＭ−０７２１（チッソ社製、重量平均分子量Ｍｗ＝５０００）  １０質量部、及びヒドロキシエチルメタクリレート  （和光純薬社製）９０質量部を、イソプロピルアルコール（ＩＰＡ）  ３００質量部に混合し、重合開始剤としてＡＩＢＮ（２，２−アゾビスイソブチルニトリル）  １質量部を溶解し、窒素下で７０℃、６時間重合を行なった。これによる生成物を、ヘキサンを再沈殿溶媒として精製、乾燥し高分子化合物Ｉを得た。
【０１２３】
−高分子化合物Ｊ（比較例用高分子化合物）−
メタクリル酸１Ｈ，１Ｈ，５Ｈ−オクタフルオロペンチル（和光純薬社製）  ５質量部、及びヒドロキシエチルメタクリレート  （和光純薬社製）９５質量部を、イソプロピルアルコール（ＩＰＡ）  ３００質量部に混合し、重合開始剤としてＡＩＢＮ（２，２−アゾビスイソブチルニトリル）  １質量部を溶解し、窒素下で７０℃、６時間重合を行なった。これによる生成物を、ヘキサンを再沈殿溶媒として精製、乾燥し高分子化合物Ｊを得た。
【０１２４】
［泳動粒子分散液の調製］
−マゼンタ粒子（負帯電粒子）分散液−
シリコーン変性ポリマーＫＰ−５４５（信越化学社製）４質量部をジメチルシリコーンオイル（信越化学社製ＫＦ−９６−２ＣＳ）９６質量部に溶解して溶液Ｘを調製した。次に、スチレンアクリル系ポリマー（ジメチルエタノールアミン中和）１０質量部、水分散顔料溶液（Ｃｉｂａ社製ユニスパース・マゼンタ色、顔料濃度２０重量％）５質量部、純水８５質量部を混合して溶液Ｙを調整した。得られた溶液Ｘと溶液Ｙを混合し、超音波破砕機（エスエムテー社製ＵＨ−６００Ｓ）にて分散・乳化を行った。
次に、この懸濁液を減圧（２ＫＰａ）、加熱（７０℃）して水分を除去し、濃度を調整することにより、シリコーンオイル中にマゼンタ顔料を含んだ泳動粒子が分散したシリコーンオイル分散液（粒子固形分５重量％）を得た。
【０１２５】
作製したマゼンタ粒子分散液中のマゼンタ粒子（泳動粒子）の体積平均粒子径を測定（ホリバＬＡ−３００：レーザー光散乱・回折式粒度測定装置）した結果、２８０ｎｍであった。
本マゼンタ粒子分散液中のマゼンタ粒子（泳動粒子）子の帯電極性を、２枚の電極基板間に該分散液を封入し、直流電圧を印加して泳動方向を評価した結果、負帯電であった。
【０１２６】
［反射粒子分散液の調整］
−白色粒子分散液−
還流冷却管を取り付けた１００ｍｌ三口フラスコに、２−ビニルナフタレン（新日鐵化学社製）を５重量部、シリコーンマクロマＦＭ−０７２１（チッソ社製）を５重量部、開始剤として過酸化ラウロイル（和光純薬社製）を０．３重量部、シリコーンオイルＫＦ−９６Ｌ−１ＣＳ（信越化学社製）２０重量部を加え、窒素ガスによるバブリングを１５分間行った後、窒素雰囲気下にて６５℃、２４時間の重合を行った。
得られた白色粒子をシリコーンオイルにて固形分濃度４０ｗｔ％に調製し、白色粒子分散液とした。このとき、白色粒子の粒子径は、４５０ｎｍであった。
【０１２７】
［実施例１〜８、比較例１］
−評価用表示媒体セルの作製−
厚さ０．７ｍｍのガラスからなる基板上に電極としてＩＴＯ（酸化スズインジウム）をスパッタリング法により５０ｎｍの厚さで成膜し、ＩＴＯ基板を得た。その後、表１に従った高分子化合物の層をＩＴＯ基板上に形成し、これを表面層とした。
なお、高分子化合物の層は、次のようにして成膜した。まず、高分子化合物を固形分濃度が４ｗｔ％になるようにＩＰＡ（イソプロピルアルコール）に溶解し、スピンコート法によりＩＴＯ基板上に成膜し、その後、１３０℃で１時間乾燥させることにより、膜厚が１００ｎｍの高分子化合物の層を形成した。
【０１２８】
このようにして作製した表面層付きＩＴＯ基板を２枚用意し、表示基板、及び背面基板とした。５０μｍのテフロン（登録商標）（登録商標）シートをスペーサーとして、互いの表面層を対向させて背面基板上に表示基板を重ね合わせて、クリップにて固定した。
その後、白色粒子分散液４０質量部とマゼンタ粒子分散液１０質量部との混合液を２枚の表面層付きＩＴＯ基板間の間隙に注入し、評価用表示媒体セルを作製した。
【０１２９】
−評価−
作製した評価用表示媒体セルを用いて、表示基板（そのＩＴＯ電極）がプラス、背面基板（そのＩＴＯ電極）がマイナスとなるように、基板間（そのＩＴＯ電極間）に２０Ｖの電圧を印加した。これにより、負帯電のマゼンタ粒子が表示基板側面に泳動し、表示基板側面からはマゼンタ粒子の色（マゼンタ色）が観察された。
次に、表示基板（そのＩＴＯ電極）がマイナス、背面基板（そのＩＴＯ電極）がプラスとなるように、基板間（そのＩＴＯ電極間）に２０Ｖの電圧を印加した。これにより、負帯電のマゼンタ粒子が背面基板側面に泳動し、表示基板側面からは白色粒子の色（白色）が観察された。
その後、この状態で、一対の基板を剥がし、光学顕微鏡により基板表面（表面基板表面）を観察し、粒子の固着状態について調べた。
そして、マゼンタ色・白色の表示を行う操作を、５００回、１０００回、５０００回繰り返した後、上記同様にして、光学顕微鏡により基板表面を観察し、粒子の固着状態について調べた。その結果を表１に示す。
なお、評価基準は、以下の通りである。
◎：粒子の付着なし
○：粒子の付着が僅かに見られるが、実用上問題ないレベル
×：多量の付着が見られ、目視でもはっきりとわかるレベル
【０１３０】
【表１】
0005234077.tif 000008
【０１３１】
なお、表１中の詳細は、以下の通りである。
・ＦＭ０７２１：サイラプレーンＦＭ−０７２１（チッソ社製、重量平均分子量Ｍｗ＝５０００：構造式（Ｘ１）［ｎ＝６８、Ｒ１＝ブチル基］を持ち、Ｒａ１＝メチル基、ｎ＝３の構成単位（Ａ）を構成する単量体）
・ＯＦＰＭＡ：メタクリル酸１Ｈ，１Ｈ，５Ｈ−オクタフルオロペンチル（和光純薬社製）
・ＨＤＦＤＭＡ：メタクリル酸３，３，４，４，５，５，６，６，７，７，８，８，９，９，１０，１０，１０−ヘプタデカフルオロデシル（和光純薬社製）
・ＴＦＥＭＡ：メタクリル酸２，２，２−トリフルオロエチル（和光純薬社製）
・ＨＥＭＡ：２−ヒドロキシエチルメタクリレート
・ＭＭＡ：メチルメタクリレート
・ＶＰ：１−ビニル−２−ピロリドン
【０１３２】
上記結果から、本実施例では、比較例に比べ、繰り返し表示を行っても、泳動粒子の基板表面に対する固着が抑制されていることがわかる。
【符号の説明】
【０１３３】
１０ 表示装置
１２ 表示媒体
１６ 電圧印加部
１８ 制御部
２０ 表示基板
２２ 背面基板
２４ 間隙部材
３４、３４Ａ、３４Ｂ 泳動粒子群
３６ 反射粒子群
３８ 支持基板
４０ 表面電極
４２ 表面層
４４ 支持基板
４６ 背面電極
４８ 表面層
５０ 分散媒
【図１】
0005234077.tif 000010
【図２】
0005234077.tif 000011